(57)【要約】      （修正有）【課題】モリブデンを含有するＣＯシフト触媒の触媒活性の低下を抑制し、触媒を長寿命化するＣＯシフト反応装置およびこれを用いたＣＯシフト反応方法を提供する。【解決手段】ガス中の一酸化炭素を改質するＣＯシフト反応装置であって、モリブデンを含有するＣＯシフト触媒と、ガスを導入するガス導入口１２と、前記ＣＯシフト触媒が充填され、前記導入されたガスが通過するＣＯシフト触媒層１３と、前記ＣＯシフト触媒層１３を通過したガスを排出するガス排出口１４と、を少なくとも備える反応器と、前記ＣＯシフト触媒層１３を冷却する冷却手段５とを少なくとも備えることを特徴とするＣＯシフト反応装置。【選択図】図３
2013129787.tif 000002
【特許請求の範囲】
【請求項１】
ガス中の一酸化炭素を改質するＣＯシフト反応装置であって、
モリブデンを含有するＣＯシフト触媒と、
ガスを導入するガス導入口と、前記ＣＯシフト触媒が充填され、前記導入されたガスが通過するＣＯシフト触媒層と、前記ＣＯシフト触媒層を通過したガスを排出するガス排出口と、を少なくとも備える反応器と、
前記ＣＯシフト触媒層を冷却する冷却手段と
を少なくとも備えることを特徴とするＣＯシフト反応装置。
【請求項２】
前記ＣＯシフト触媒が、さらにニッケルを含有する請求項１記載のＣＯシフト反応装置。
【請求項３】
前記ＣＯシフト触媒が、酸化チタンを担体とする請求項１または２記載のＣＯシフト反応装置。
【請求項４】
請求項１〜３のいずれかに記載のＣＯシフト反応装置を用いたＣＯシフト反応方法であって、
前記冷却手段により、前記ＣＯシフト触媒の温度を３５０℃以下に保持することを特徴とするＣＯシフト反応方法。
【請求項５】
ガス中の一酸化炭素を改質するＣＯシフト反応装置であって、
モリブデンを含有するするＣＯシフト触媒と、
ガスを導入するガス導入口と、前記ＣＯシフト触媒が充填され、前記導入されたガスが通過するＣＯシフト触媒層と、前記ＣＯシフト触媒層を通過したガスを排出するガス排出口と、を少なくとも備える複数の断熱反応器と、
前記ガス排出口から排出されたガスを冷却する少なくとも１つの熱交換手段と、
前記ＣＯシフト触媒層に水蒸気を供給する少なくとも１つの水蒸気供給手段と、
前記複数の断熱反応器を直列に連結する少なくとも１つのガス管と
を少なくとも備えることを特徴とするＣＯシフト反応装置。
【請求項６】
前記ＣＯシフト触媒が、さらにニッケルを含有する請求項５記載のＣＯシフト反応装置。
【請求項７】
前記ＣＯシフト触媒が、酸化チタンを担体とする請求項５または６記載のＣＯシフト反応装置。
【請求項８】
請求項５〜７のいずれかに記載のＣＯシフト反応装置を用いたＣＯシフト反応方法であって、
少なくとも、前記水蒸気供給手段を用いて、前記ＣＯシフト触媒層への水蒸気の供給量を調整することによりＣＯシフト反応を制御し、かつ、
前記熱交換手段を用いて、前記ガス排出口から排出されたガスが３５０℃以下となるように当該ガスを冷却することにより、
前記ＣＯシフト触媒の温度を３５０℃以下に保持することを特徴とするＣＯシフト反応方法。
【発明の詳細な説明】
【技術分野】
【０００１】
本発明は、ＣＯシフト反応装置およびこれを用いたＣＯシフト反応方法に関する。
【背景技術】
【０００２】
近年のエネルギー問題の切り札の１つとして、石炭の有効利用が着目されている。石炭を付加価値の高いエネルギー媒体へと変換するためには、石炭をガス化する技術やガス化したものを精製する技術など、高度な技術が用いられる。
【０００３】
石炭をガス化したガスを精製するプロセスは、ＣＯ（一酸化炭素）を水と反応させて、Ｈ２（水素分子）とＣＯ２（二酸化炭素）に変換するＣＯシフトプロセスを有している（式１）。
また、石炭ガス化ガスの精製プロセスには、一例として図１のように、脱塵後の原料ガスをＣＯシフト反応器に供給するプロセス構成が考えられ、また、図２のように、ＣＯシフト反応器前流に硫黄分（Ｈ２Ｓ等）を除去する回収装置を有するプロセス構成が考えられる。
【０００４】
【数１】
2013129787.tif 000003
【０００５】
また、石炭をガス化及び精製して得られた精製ガスは，メタノール，アンモニア等の化成品合成へ適用、あるいは直接発電に用いるシステムも提案されており、この発電システムとしては、石炭ガス化複合発電（Ｉｎｔｅｇｒａｔｅｄ  ｃｏａｌ．  Ｇａｓｉｆｉｃａｔｉｏｎ  Ｃｏｍｂｉｎｅｄ  Ｃｙｃｌｅ：ＩＧＣＣ）システムが挙げられる（例えば、特許文献１）。具体的には、石炭を高温高圧のガス化炉で可燃性ガスに転換し、そのガス化ガスを燃料としてガスタービンと蒸気タービンとの複合により発電するシステムである。
【０００６】
石炭ガス化ガス精製プロセスにおけるＣＯシフト反応を促進する触媒として一般的なものは、モリブデン及びコバルトを活性成分とし、当該活性成分を担持する酸化アルミナを担体とするＣＯシフト触媒（以下、「Ｃｏ−Ｍｏ／Ａｌ２Ｏ３触媒」とする場合がある。）が挙げられる。このＣｏ−Ｍｏ／Ａｌ２Ｏ３触媒は、高温（３５０℃〜５００℃程度）において高い活性を有するが、反応温度を高温にすることで炭素質の析出（コーキング）による触媒性能が低下、また、化学平衡上ＣＯ転化率が低くなってしまうというシステム上の不利も起こる。これらを解消するため、水蒸気をＣＯシフト反応の量論比以上の過剰な水蒸気量、例えばＨ２Ｏ／ＣＯ比が２倍以上となる水蒸気量を添加するといった手法がとられているが、ランニングコストが高いため，添加水蒸気量の低減手法の開発が進められている。
過剰な添加水蒸気量の低減を目的として、低温（２００〜３５０℃程度）でも高い活性を有する、モリブデン及びニッケルを活性成分とし、当該活性成分を担持する酸化チタンを担体とするＣＯシフト触媒（以下、「Ｎｉ−Ｍｏ／ＴｉＯ２触媒」とする場合がある。）が提案されている（特許文献２）。しかし、ＣＯシフト反応は発熱反応であるため、一般的な断熱反応器を使用すれば、反応器出口付近では高温となり（４５０〜５５０℃程度）、コーキングによる触媒耐久性低下や、化学平衡上の不利が解消されない。
【先行技術文献】
【特許文献】
【０００７】
【特許文献１】特開２００４−３３１７０１号
【特許文献２】特願２０１０−０３９４１２号
【発明の概要】
【発明が解決しようとする課題】
【０００８】
このような優れた触媒性能をより長く保持することが出来れば、ＣＯシフト反応に適した条件を長期的に維持することが可能となる結果、ガス精製プロセスがより効率化する。そのため、低水蒸気量での運転時のコーキングを抑制し，触媒の長寿命化することは、ＣＯシフト反応に関する技術分野において、新たな課題といえる。
【課題を解決するための手段】
【０００９】
上記触媒の長寿命化に着目し、本発明者は、ＣＯシフト反応の反応機構と反応装置の構成および反応方法について見直しを行った。
そうしたところ、Ｎｉ−Ｍｏ／ＴｉＯ２触媒をはじめとしたＭｏを含有する石炭ガス化ガス用のＣＯシフト触媒を用いた場合に、反応装置の温度が触媒活性に影響するという知見を得た。ＣＯシフト反応は発熱反応であることから、ＣＯシフト反応が反応装置の温度変化に影響すると考え、かかる知見を基に、ＣＯシフト反応に応じて変化する反応装置の温度挙動に着目し、検討を行った。その結果、ＣＯシフト反応によって石炭をガス化したガスが加熱され、これにより高温となったガスが反応装置の触媒を加熱して触媒の温度を上昇させるという加熱の連鎖により、触媒の温度が所定温度を超えてしまうことでコーキング量が増加し、触媒の寿命に影響することがわかった。
この結果を踏まえ、種々の検討を行ったところ、ＣＯシフト反応により上昇するガス温度を制御することにより、触媒温度を所定温度以下とすれば、Ｎｉ−Ｍｏ／ＴｉＯ２触媒をはじめとしたＭｏを含有する石炭ガス化ガス用のＣＯシフト触媒が長寿命化することを見出し、本発明を完成するに至った。
【００１０】
すなわち、本発明に係る第一の形態は、ガス中の一酸化炭素を改質するＣＯシフト反応装置であって、モリブデンを含有するＣＯシフト触媒と、ガスを導入するガス導入口と、前記ＣＯシフト触媒が充填され、前記導入されたガスが通過するＣＯシフト触媒層と、前記ＣＯシフト触媒層を通過したガスを排出するガス排出口と、を少なくとも備える反応器と、前記ＣＯシフト触媒層を冷却する冷却手段とを少なくとも備えることを特徴とするＣＯシフト反応装置である。
【００１１】
本発明に係る第二の形態は、上記第一の形態のＣＯシフト反応装置を用いたＣＯシフト反応方法であって、前記冷却手段により、前記ＣＯシフト触媒の温度を３５０℃以下に保持することを特徴とするＣＯシフト反応方法である。
【００１２】
本発明に係る第三の形態は、ガス中の一酸化炭素を改質するＣＯシフト反応装置であって、モリブデンを含有するＣＯシフト触媒と、ガスを導入するガス導入口と、前記ＣＯシフト触媒が充填され、前記導入されたガスが通過するＣＯシフト触媒層と、前記ＣＯシフト触媒層を通過したガスを排出するガス排出口と、を少なくとも備える複数の断熱反応器と、前記ガス排出口から排出されたガスを冷却する少なくとも１つの熱交換手段と、前記ＣＯシフト触媒層に水蒸気を供給する少なくとも１つの水蒸気供給手段と、前記複数の断熱反応器を直列に連結する少なくとも１つのガス管とを少なくとも備えることを特徴とするＣＯシフト反応装置である。
【００１３】
本発明に係る第四の形態は、上記第三の形態のＣＯシフト反応装置を用いたＣＯシフト反応方法であって、少なくとも、前記水蒸気供給手段を用いて、前記ＣＯシフト触媒層への水蒸気の供給量を調整することによりＣＯシフト反応を制御し、かつ、前記熱交換手段を用いて、前記ガス排出口から排出されたガスが３５０℃以下となるように当該ガスを冷却することにより、前記ＣＯシフト触媒の温度を３５０℃以下に保持することを特徴とするＣＯシフト反応方法である。
【発明の効果】
【００１４】
本発明のＣＯシフト反応装置およびこれを用いたＣＯシフト反応方法によれば、Ｎｉ−Ｍｏ／ＴｉＯ２系触媒上でのコーキングを抑制し、当該触媒を長寿命化することが可能となる。
【図面の簡単な説明】
【００１５】
【図１】ガス精製プロセスの全体の概略図。
【図２】図１とは異なる態様のガス精製プロセスの全体の概略図。
【図３】本発明のＣＯシフト反応装置の一態様を示す断面図。
【図４】図３とは異なる態様の断熱反応器を用いたＣＯシフト反応装置を示す模式図。
【図５】本発明とは異なる態様の断熱反応器を用いたＣＯシフト反応装置を示す模式図。
【図６】実施例１のＣＯシフト触媒の温度測定結果を示す図。
【図７】実施例２のＣＯシフト触媒の温度測定結果を示す図。
【図８】比較例１のＣＯシフト触媒の温度測定結果を示す図。
【発明を実施するための形態】
【００１６】
以下、本発明のＣＯシフト反応装置およびこれを用いたＣＯシフト反応方法について、詳細に説明する。
まず、本発明のＣＯシフト反応装置は、上記式（１）に示すように、ガス中の一酸化炭素を改質する装置である。対象となるガスは、一酸化炭素を含み、これを改質する目的のものであればよく、石炭に酸素や水蒸気等を加えて得られるＣＯとＨ２を主成分とする可燃性ガス等が挙げられる。
そして、ＣＯシフト反応装置は、反応器と、冷却手段とを少なくとも備える構成となっている。反応器は、ガス導入口と、ＣＯシフト触媒が充填されたＣＯシフト触媒層と、ガス排出口とを少なくとも備え、上記ガスは、ガス導入口から反応器内へ導入され、ＣＯシフト触媒層を通過することによりＣＯシフト反応が進み、その後ガス排出口から反応器の外へ排出される。
【００１７】
ＣＯシフト触媒層に充填するＣＯシフト触媒は、Ｍｏを含有する石炭ガス化ガス精製用のＣＯシフト触媒である。当該ＣＯシフト触媒は、ニッケルを含有することがより好ましく、酸化チタンを担体とすることがさらに好ましい。このような好ましい触媒としては、低温活性を有するＮｉ−Ｍｏ／ＴｉＯ２触媒が挙げられる。
【００１８】
ここで、主成分であるＭｏは、Ｈ２Ｓ存在下においてＣＯシフト反応を促進させることができる。Ｎｉ−Ｍｏ／ＴｉＯ２触媒の触媒硫化時における化学平衡式について、酸化モリブデンが硫化水素と反応して硫化モリブデンとなる反応を示す式（２）により説明する。
【００１９】
【数２】
2013129787.tif 000004
【００２０】
触媒活性時のＣＯシフト触媒は、酸化モリブデンと硫化モリブデンの混合状態となっている。触媒活性と硫化モリブデンの割合とは相関関係を有し、硫化モリブデンの割合が小さければ、触媒活性も低くなる。ルシャトリエの法則から、反応器内のＨ２Ｓ分圧が小さければ、平衡組成は上記式（２）において左側に傾くので、硫化モリブデンの割合が減少し、触媒活性も低くなる傾向となる。副成分であるＣｏ及びＮｉ等の元素が、Ｈ２Ｓが低濃度の条件下において硫化モリブデンを安定させることができるため、Ｈ２Ｓ分圧が小さい場合であっても、平衡組成は上記式（２）において左側に傾くことが抑制される結果、触媒活性も維持することができる。
【００２１】
ＣＯシフト反応装置が備える冷却手段は、触媒温度が高温とならないようＣＯシフト触媒層を冷却することが可能な手段であればよく、ＣＯシフト触媒層周辺を水冷する手段や、他の冷却媒体を用いて冷却する手段が挙げられる。
【００２２】
その他、ＣＯシフト反応装置として、水蒸気供給手段、冷却ガスを供給する手段，計器類（温度センサ、濃度センサ、圧力センサ）や、バックアップ用ＣＯシフト反応器、異常発生時の窒素供給といった装置や手段を備えることもできる。例えば、水蒸気供給手段は、ＣＯシフト反応に必要な水を、反応に適した水蒸気の状態でＣＯシフト触媒層に供給することが可能な手段であればよく、水蒸気供給装置等が手段として挙げられる。
【００２３】
上記ＣＯシフト反応装置を用いたＣＯシフト反応方法としては、冷却手段を制御することによって、ＣＯシフト触媒の温度を３５０℃以下に保持することが好ましい。Ｍｏを含有する石炭ガス化ガス精製用のＣＯシフト触媒を長期間使用することが出来るからである。
【００２４】
次に、上記とは異なる態様の本発明のＣＯシフト反応装置およびこれを用いたＣＯシフト反応方法について、詳細に説明する。
ＣＯシフト反応装置は、複数の断熱反応器と、少なくとも１つの熱交換手段と、少なくとも１つの水蒸気供給手段と、少なくとも１つのガス管とを少なくとも備える構成となっている。
断熱反応器は、反応器内へガスを導入するガス導入口と、ＣＯシフト触媒が充填され、導入されたガスが通過するＣＯシフト触媒層と、ＣＯシフト触媒層を通過したガスを反応器外へ排出するガス排出口とを少なくとも備える。１つの断熱反応器でＣＯシフト反応を完了させてしまうと、発熱反応によりＣＯシフト触媒が高温となりすぎてしまう。そこで、ＣＯシフト反応を複数の断熱反応器で分散して行う構成を採用することにより、各断熱反応器のＣＯシフト触媒が高温となりすぎてしまうことを防止している。
熱交換手段は、ＣＯシフト反応により高温となったガスを冷却するものであればよく、熱交換器等が挙げられる。熱交換手段にて冷却されたガスは、断熱反応器を直列に連結するガス管を通って上記とは異なる断熱反応器へガス導入口より導入され、ＣＯシフト触媒層を通過することにより、次のＣＯシフト反応が促進されることとなる。
改質対象であるガス、ＣＯシフト触媒、水蒸気供給手段については、上記したとおりである。
【００２５】
その他、ＣＯシフト反応装置として、計器類（温度センサ、濃度センサ、圧力センサ）や、バックアップ用ＣＯシフト反応器、異常発生時の窒素供給といった装置や手段を備えることもできる。
【００２６】
上記ＣＯシフト反応装置を用いたＣＯシフト反応方法としては、水蒸気供給手段を用いて、ＣＯシフト触媒層への水蒸気の供給量を調整することにより、発熱反応であるＣＯシフト反応を制御すると共に、熱交換手段を用いて、ガス排出口から排出されたガスが３５０℃以下となるようにガスを冷却することで、ＣＯシフト触媒の温度を３５０℃以下に保持することが好ましい。Ｍｏを含有する石炭ガス化ガス精製用のＣＯシフト触媒を長期間使用することが出来るからである。
【００２７】
以下、ＣＯシフトプロセスの全体と、本発明のＣＯシフト反応装置およびＣＯシフト反応方法について、その実施の形態を、図面を参照して説明する。この場合において、本発明は図面の実施形態に限定されるものではない。
【００２８】
図１は、ガス精製プロセス１−１の全体の概略図である。このプロセスでは、まず石炭２を酸素３の存在下にてガス化炉４でガス化する。得られたガスを脱塵装置５で除塵した後、ＣＯシフト反応装置６でＣＯシフト反応を行い、その後ガス中のＨ２ＳとＣＯ２をＨ２Ｓ及びＣＯ２回収装置７で回収する。そして、メタノールやアンモニア等の化成品合成８、もしくはガスタービンあるいは蒸気タービンに導入して発電９を行う。
【００２９】
図２は、図１とは異なる態様のガス精製プロセスの全体の概略図である。このプロセスでは、ガスを除塵する工程までは、図１のプロセスと同じ工程を経るが、その後ＣＯＳをＣＯＳ変換装置１０でＨ２Ｓに変換してＨ２ＳとＣＯ２をＨ２Ｓ及びＣＯ２回収装置７で回収してから、ＣＯシフト反応装置６でＣＯシフト反応を行う。その後、図１と同様に化成品合成８、もしくは発電９を行う。
【００３０】
図３は、図１、２に示すＣＯシフトプロセスのうち、本発明のＣＯシフト反応装置６の一態様を示す断面図である。ＣＯシフト反応装置は、ガス導入口１２、ＣＯシフト触媒層１３、ガス排出口１４、水１５を基本構成とし、ＣＯシフト触媒層１３を補強する管板１６とバッフル１７を備えている。
対象となるガスは、ガス導入口１２から反応装置内へ導入され、管型反応管内にＣＯシフト触媒が充填されたＣＯシフト触媒層１３にてＣＯシフト反応が促進され、その後ガス排出口１４から反応装置外へ排出される。ＣＯシフト触媒層１３の周囲は、水１５が循環することでＣＯシフト触媒層１３を冷却する仕組みとなっている。ＣＯシフト反応に必要な水蒸気は、ガスと共にガス導入口１２から反応装置内へ導入される。ＣＯシフト反応に応じて水１５の循環量を制御することにより、ＣＯシフト触媒の温度を調整することが可能である。
【００３１】
図４は、図３とは異なる態様の断熱反応器を用いたＣＯシフト反応装置を示す模式図である。複数の断熱反応器１８がガス管１９によって直列に連結されており、ガス管の途中には熱交換手段２０が備えられている。
断熱反応器から排出された高温のガスは、ガス管を通って次の断熱反応器へ導入される際に熱交換手段によって冷却されて、次の断熱反応器へ導入される。熱交換手段２０と断熱反応器１８との間のガス管で、水蒸気供給手段から水蒸気２１が供給され、断熱反応器１８へ導入される仕組みとなっている。
【００３２】
図５は、本発明とは異なる態様の、断熱反応器を用いたＣＯシフト反応装置を示す模式図である。図４とは異なり、１つの断熱反応器１８でＣＯシフト反応を完了させる構成となっているため、発熱反応によりＣＯシフト触媒が高温となりすぎてしまい、ＣＯシフト触媒の寿命に影響してしまう。
【実施例】
【００３３】
以下、実施例及び比較例に基づき本発明を更に具体的に説明するが、本発明は以下の実施例に何ら限定されるものではない。
【００３４】
［ＣＯシフト触媒の製造］
酸化チタン（ＴｉＯ２）（石原産業製「ＭＣ−９０」）を１００ｇ磁製皿に入れ、１５０ｍｌの水に溶かした硝酸ニッケル・６水和物とモリブデン酸アンモニウム・４水和物を、最終的に得られる全粉末量に対してＮｉＯが５質量％、ＭｏＯ３が１５質量％担持されるように添加後、磁製皿上で蒸発乾固含浸した。得られた粉末を乾燥器で完全に乾燥させた後、５００℃で３時間焼成（昇温速度１００℃／ｈ）を施すことにより粉末触媒を得た。
得られた粉末を３０ｔｏｎの加圧成形器で粉末を固定化させた後、粒子径が２〜４ｍｍの範囲となるように破砕後、ふるい分けして、Ｎｉ−Ｍｏ／ＴｉＯ２触媒を得た。
【００３５】
［実施例１］
評価は、図３に示すＣＯシフト反応装置を用いて行った。管型反応管にＣＯシフト触媒を充填し、ＣＯシフト反応を行う際は、管型反応管の周囲を水１５を循環させて水冷した。対象となるガスは、水蒸気と共にガス導入口から反応器内へ導入し、ガス導入口とガス排出口から排出されるＣＯガスの流量変化から、下記式（３）に示す式によりＣＯ転化率を算出した。反応器に導入されるガスと水蒸気との混合物の組成は、Ｈ２／ＣＯ／ＣＯ２／Ｈ２Ｏ＝１７／２４／１１／４８モル％、ＧＨＳＶ（単位触媒量あたりのガス量）＝３０００ｈ−１、Ｈ２Ｓ＝２０ｐｐｍ、Ｓ／ＣＯ＝１．０とし、ガス圧力を０．９ＭＰａ、ガス温度を２５０℃とした。
ＣＯシフト触媒の寿命は、２０００時間ガスを流通させた後のＣＯ転化率を、ガス流通初期のＣＯ転化率で除することにより評価した。ＣＯシフト触媒の温度は、ＣＯシフト触媒層の温度を測定することにより評価した。また、触媒上の炭素質析出量を分析するために，炭素硫黄同時分析装置にて，触媒中の炭素質の定量分析を実施した。
【００３６】
【数３】
2013129787.tif 000005
【００３７】
［実施例２］
図４に示すＣＯシフト反応装置の３つの断熱反応器１８に、ＣＯシフト触媒を充填したものを準備した。対象となるガスは、ガス管１９にて水蒸気２１と混合され、ガス導入口から断熱反応器内へ導入されてＣＯシフト反応し、ガス排出口からガス管を介して次の断熱反応器へ新たな水蒸気２１と混合されて導入されるようにした。断熱反応器から排出された高温のガスは、ガス管を通って次の断熱反応器へ導入される際に熱交換手段２０によって冷却されて、次の断熱反応器へ導入される仕組みとし、各断熱反応器のＣＯシフト触媒の温度を３５０℃以下に保持した。ガスと水蒸気との混合物の組成、ガス圧力、ガス温度およびＣＯシフト触媒の温度測定方法は、実施例１と同条件とし、ＧＨＳＶは、３つの断熱反応器に充填した合計触媒量で、３０００ｈ−１となるように充填した。また、ＣＯ転化率は、最初にガスが導入される断熱反応器のガス導入口と、最後にガスを排出する断熱反応器のガス排出口から排出されるＣＯガスの流量変化から、下記式（３）に示す式により算出した。ＣＯシフト触媒の寿命は、実施例１と同様に、２０００時間ガスを流通させた後のＣＯ転化率を、ガス流通初期のＣＯ転化率で除することにより評価した。
また、触媒上の炭素質析出量を分析するために、炭素硫黄同時分析装置にて，触媒中の炭素質の定量分析を実施した。
【００３８】
［比較例１］
実施例２とは異なり、冷却手段や熱交換手段を用いることなく、１つの断熱反応器１８のみを用いてＣＯシフト反応を行った。断熱反応器へのＣＯシフト触媒の触媒充填量、ガスと水蒸気との混合物の組成、ガス圧力、ガス温度は、実施例２と同条件である。また、ＣＯシフト触媒の寿命評価方法、温度測定方法および炭素質析出量の算出方法についても、実施例１と同方法とした。
【００３９】
【表１】
2013129787.tif 000006
【００４０】
表１は、各例の２０００時間ガスを流通させた後のＣＯ転化率を、ガス流通初期のＣＯ転化率で除した値、およびＣＯシフト反応を２０００時間行った後の触媒中の炭素質増加量を示す結果である。実施例１、２は、比較例１と比べてＣＯ転化率の低下は極めて小さく、また、炭素質の析出量も小さいことから、炭素質の析出を抑制すると共に、長寿命化した結果となった。
図６〜８は、実施例１、２および比較例１のＣＯシフト触媒の温度測定結果を示したものである。横軸が０の場合の温度は、対象ガスがガス導入口から導入されＣＯシフト触媒層へ接触する、ＣＯシフト触媒層の最初の部分の触媒温度を示しており、横軸が１の場合の温度は、ＣＯシフト触媒層によって発熱するガスがＣＯシフト触媒層を通過し終える、ＣＯシフト触媒層の最後の部分の触媒温度を示している。実施例１、２では、触媒温度は３５０℃以下に保持されているところ（図６、７）、比較例１では、ＣＯシフト反応すなわち発熱反応により、触媒温度が４５０℃まで上昇した（図８）。
表１と図６〜８の結果からみて、触媒温度を３５０℃以下に保持することで、触媒が長寿命化したことは明らかである。
【産業上の利用可能性】
【００４１】
本発明のＣＯシフト反応装置およびこれを用いたＣＯシフト反応方法によれば、Ｍｏを含有する石炭ガス化ガス精製用のＣＯシフト触媒の炭素質析出による触媒活性の低下を抑制し、当該触媒を長寿命化できるため、産業上有用である。
【符号の説明】
【００４２】
１−１  ガス精製プロセス
１−２  ガス精製プロセス
２      石炭
３      酸素
４      ガス化炉
５      脱塵装置
６      ＣＯシフト反応装置
７      Ｈ２Ｓ／ＣＯ２回収装置
８      化成品合成
９      発電
１０      ＣＯＳ変換装置
１２      ガス導入口
１３      ＣＯシフト触媒層
１４      ガス排出口
１５      水
１６      管板
１７      バッフル
１８      断熱反応器
１９      ガス管
２０      熱交換手段
２１      水蒸気
【図１】
2013129787.tif 000007
【図２】
2013129787.tif 000008
【図３】
2013129787.tif 000009
【図４】
2013129787.tif 000010
【図５】
2013129787.tif 000011
【図６】
2013129787.tif 000012
【図７】
2013129787.tif 000013
【図８】
2013129787.tif 000014